상기 실시 예 1 내지 8 및 비 교예 1 내지 7 에서 제조 된 무용 제형 에폭시 도료 조성물 을 다음 과 같 은 조건 으로 도장 하 였 다 . 먼저 , 소지 표면 의 녹 , 먼지 , 습기 , 유분 및 기타 오염물 을 청수 나 적절 한 용제 를 사용 하 여 완전히 제거 한 후 , " 표면 조도 25 ㎛ 내지 75 ㎛ 로 블라스터 연마 하 였 다 . 그리고 준비 된 시편 에 에어 리스 스프레이 를 사용 하 여 노즐 구경 0 . 019 "" 내지 0 . 025 """, 분사 압력 3 bar 내지 5 bar , 분사 각도 50 ° 로 설정 하 여 도장 하 였 다 . 에 어 리스 스프레이 를 통해 작업 성 을 평가 하 였으며 , 작업 성 결과 는 표 2 에 나타내 었 다 . 물성 시편 의 경우 에 는 수평 조건 에서 건조 도막 320 ㎛ 을 도장 하 였 다 . 방청 성 , 내 해수 성 , 시험 용 시편 은 텅스텐 펜 으로 소지 면 이 보일 정도 로 선 을 그 어 제작 하 였으며 , 내 충격 성 시편 은 ASTM D 2794 의 시험 방법 에 의거 하 여 시험 진행 하 였 고 , 내 굴곡 성 시편 은 ASTM D 522 에 따라 Conical Mandrel 시험 기기 를 사용 하 여 시편 에 굴곡 을 주 어 시험 진행 하 였 다 . 얻 어 진 도막 물 성 에 대하 여 방청 성 , 내 해수 성 , 내 충격 성 및 내 굴곡 성 등 의 도막 물 성 을 평가 하 여 그 결과 를 다음 표 2 에 나타내 었 다 .